【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
総重量に対して：
a）5〜40重量%、特に10〜20重量%の、＞95℃の融点を有する少なくとも1種類のフィッシャー-トロプシュワックス；
b）30〜70重量%、特に40〜65重量%の、＞95℃の軟化点および≦1000かつ≧300 g/10分のメルトフローインデックス（MFI）（230℃，2.16 kg）を有する少なくとも1種類のメタロセン触媒型ポリオレフィン、特にポリプロピレン；
c）0〜65重量%、特に20〜40重量%の、＞85℃の軟化点および＞1000 g/10分のメルトフローインデックス（MFI）（230℃，2.16 kg）を有する少なくとも1種類のメタロセン触媒型ポリオレフィン、特にポリプロピレン；
d）0〜40重量%の、＞115℃の軟化点および＜300 g/10分のメルトフローインデックス（MFI）（230℃，2.16 kg）を有する少なくとも1種類のメタロセン触媒型ポリオレフィン、特にポリプロピレン；
e）0〜60重量%の、b）〜d）と異なるMn＜140,000 g/molの分子量を有する少なくとも1種類のポリオレフィン、特にメタロセン触媒型ポリオレフィン；ならびに
f）0〜20重量%の、酸化防止剤、安定剤、可塑剤および/または他のポリマーから選択される添加剤および補助物質、
を含むことを特徴とするポリマー組成物であって、
好ましくは20℃〜60℃の温度で非粘着性である、
ポリマー組成物。
【請求項２】
前記フィッシャー-トロプシュワックスが合成パラフィンであることを特徴とする、請求項1に記載のポリマー組成物。
【請求項３】
前記可塑剤が、炭化水素油、特にパラフィン油、ナフテン系油および/または鉱油ならびにポリ（イソ）ブチレンから選択されることを特徴とする、請求項1または2に記載のポリマー組成物。
【請求項４】
融点が≦130℃であることを特徴とする、請求項1〜3のいずれか1項に記載のポリマー組成物。
【請求項５】
総重量に対して：
a）10〜20重量%、特に13〜17重量%の、＞95℃の融点を有する少なくとも1種類のフィッシャー-トロプシュワックス；
b）40〜65重量%、特に55〜65重量%の、＞95℃の軟化点および≦1000かつ≧300 g/10分のメルトフローインデックス（MFI）（230℃，2.16 kg）を有する少なくとも1種類のメタロセン触媒型ポリオレフィン、特にポリプロピレン；
c）20〜40重量%、特に22〜27重量%の、＞85℃の軟化点および＞1000 g/10分のメルトフローインデックス（MFI）（230℃，2.16 kg）を有する少なくとも1種類のメタロセン触媒型ポリオレフィン、特にポリプロピレン；ならびに
d）0〜2重量%、特に0.5重量%の酸化防止剤
を含むことを特徴とする、請求項1〜4のいずれか1項に記載のポリマー組成物。
【請求項６】
（1）65〜140℃の軟化点を有し、少なくとも1種類のポリオレフィンと少なくとも1種類の粘着付与樹脂を含有するホットメルト接着剤で作製されたコア；および
（2）前記コアを本質的に完全に被覆し、好ましくは20℃〜60℃の温度で非粘着性である、請求項1〜5のいずれか1項に記載のポリマー組成物で作製されたフィルム
を含んでなる、ペレットの形態のホットメルト接着剤。
【請求項７】
前記ペレットが
（1）各々、15g未満の重量を有する；および/または
（2）いずれかの寸法が25mm未満の直径を有する；および/または
（3）円筒状、球状もしくはピロー様の形状を有する；および/または
（4）前記コアと前記ポリマー組成物で作製された前記フィルムとの共押出しによって作製される
ことを特徴とする、請求項6に記載のホットメルト接着剤。
【請求項８】
a）前記ポリマー組成物で作製された前記フィルムが2〜200μm、好ましくは2〜20μmの厚さを有する；および/または
b）前記ホットメルト接着剤が前記シェル材料を、前記ホットメルト接着剤の総重量に対して12重量%未満、好ましくは1〜10重量%、より好ましくは3〜8重量%の量で含むことを特徴とする、請求項6または7に記載のホットメルト接着剤。
【請求項９】
前記少なくとも1種類の粘着付与樹脂が、全体もしくは一部が水素化された炭化水素樹脂および/またはコロホニー樹脂もしくはトール樹脂ベースの少なくとも1種類の天然樹脂あるいはそのペンタエリスリトールもしくはグリセロールとのエステルを含む樹脂または樹脂混合物であることを特徴とする、請求項6〜8のいずれか1項に記載のホットメルト接着剤。
【請求項１０】
a）前記ペレットが20〜60℃の範囲の温度で非粘着性である；および/または
b）前記ペレットが溶融状態で均一な混合物を形成する
ことを特徴とする、請求項6〜9のいずれか1項に記載のホットメルト接着剤。
【請求項１１】
請求項6〜10のいずれか1項に記載のペレットの形態のホットメルト接着剤の、コンタクト型接着剤としての使用。
【請求項１２】
請求項6〜10のいずれか1項に記載の1個以上のホットメルト接着剤ペレットを、搬送デバイス、特に真空搬送デバイスによって溶融デバイスに供給することを含む、溶融デバイスにホットメルト接着剤を送り込むための方法。
【手続補正２】
【補正対象書類名】明細書
【補正対象項目名】００２４
【補正方法】変更
【補正の内容】
【００２４】
カバー材料に使用される該ポリオレフィンの重要な特性の1つは粘度である。溶融可能な化合物は溶融物として使用されるため、粘度は、MFIとして測定されたものを記載する。本発明に従って使用されるポリオレフィンは、＞95℃の軟化点（ISO 4625）および300〜1000 g/10分のMFI（230℃の温度および2.16 kgの試験荷重でISO 1133に従って測定）を有する。好ましい実施形態では、MFIは350〜1000 g/10分または400〜1000 g/10分である。このポリオレフィンの分子量は典型的には100,000 g/mol未満、特に90,000 g/mol未満、非常に特に好ましくは80,000 g/mol未満である。下限は50,000 g/molである（数平均分子量，GPCによって測定可能な場合）。このようなポリマーは狭い分子量分布を有することを特徴とする。かかるポリマーは文献において知られており、種々の製造業者から市販されている。好適なポリマーの一例は、例えば商標名L-ModuTM S600（出光興産株式会社）で入手可能である。このポリオレフィンは350のMFI、70,000 g/molの分子量および100℃の軟化点を有する。
【手続補正３】
【補正対象書類名】明細書
【補正対象項目名】００２７
【補正方法】変更
【補正の内容】
【００２７】
好ましい実施形態では、上記のポリオレフィンに加えて、例えば、メタロセン触媒作用によって得られ得、＞85℃の軟化点および＞1000 g/10分のメルトフローインデックス（MFI）（230℃，2.16 kg）を有するポリオレフィンを使用することが可能である。このポリオレフィンは上記に規定したとおりのものであり得るが、好ましくはポリプロピレンである。このポリオレフィンの分子量は典型的には50,000 g/mol未満である（数平均分子量，GPCによって測定可能な場合）。このポリオレフィンは、好ましくは0〜65重量%、より好ましくは20〜40重量%、特に好ましくは22〜27重量%、最も好ましくはおよそ25重量%（各場合において、ポリマー組成物に対して）の量で使用される。好適なポリマーの一例は、例えば商標名L-ModuTM S400（出光興産株式会社）で入手可能である。このポリオレフィンはおよそ2000のMFI、45,000 g/molの分子量および90℃の軟化点を有する。
【手続補正４】
【補正対象書類名】明細書
【補正対象項目名】００２８
【補正方法】変更
【補正の内容】
【００２８】
好ましい実施形態では、上記のポリオレフィン（1種類または複数種）に加えて、例えば、メタロセン触媒作用によって得られ得、＞115℃の軟化点および＞300 g/10分のメルトフローインデックス（MFI）（230℃，2.16 kg）を有するポリオレフィンを使用することが可能である。このポリオレフィンは上記に規定したとおりのものであり得るが、好ましくはポリプロピレンである。このポリオレフィンの分子量は典型的には100,000 g/molより大きいが200,000 g/mol未満である（数平均分子量，GPCによって測定可能な場合）。このポリオレフィンはポリマー組成物に対して好ましくは0〜40重量%の量で使用される。好適なポリマーの一例は、例えば商標名L-ModuTM S901（出光興産株式会社）で入手可能である。このポリオレフィンはおよそ50のMFI、120,000 g/molの分子量および120℃の軟化点を有する。
【手続補正５】
【補正対象書類名】明細書
【補正対象項目名】００６５
【補正方法】変更
【補正の内容】
【００６５】
該ペレットは比較的小さい体積を有するものであり得るため、これらは、例えば搬送デバイス内において簡単な標的化ポーショニングが可能である。したがって、溶融デバイス内に同時に存在する接着剤の量が低減され得、したがって、接着剤成分の分解をもたらし得る溶融デバイス内での長い溶融時間、過剰投入または長い保持時間が回避され得る。
【手続補正６】
【補正対象書類名】明細書
【補正対象項目名】００６７
【補正方法】変更
【補正の内容】
【００６７】
実施例
実施例1：接着剤の配合
組成（単位：重量%）に関して以下の成分を含有するフィルム形成性組成物を製造した：
【表１】
2018513234.tif 000001
E = 本発明によるもの
合成パラフィンワックス：Sasolwax（登録商標） H1（Sasol）
メタロセン触媒型PP，MFI 2000：L-ModuTM S400（出光興産株式会社），軟化点90℃，Mn 45,000
メタロセン触媒型PP，MFI 350：L-ModuTM S600（出光興産株式会社），軟化点100℃，Mn 70,000
メタロセン触媒型PP，MFI 50：L-ModuTM S901（出光興産株式会社），軟化点120℃，Mn 120,000
【手続補正７】
【補正対象書類名】明細書
【補正対象項目名】００７０
【補正方法】変更
【補正の内容】
【００７０】
このレオロジー試験はフィールドテストによって確証された。フィールドテストによっても、この新規なカバー材料が他の重要な接着剤パラメータ、特に接着剤特性に対して有害効果を有しないことが同様に確認された。
本発明の好ましい様態は以下を包含する。
〔１〕  総重量に対して：
a）5〜40重量%、特に10〜20重量%の、＞95℃の融点を有する少なくとも1種類のフィッシャー-トロプシュワックス；
b）30〜70重量%、特に40〜65重量%の、＞95℃の軟化点および≦1000かつ≧300 g/10分のメルトフローインデックス（MFI）（230℃，2.16 kg）を有する少なくとも1種類のメタロセン触媒型ポリオレフィン、特にポリプロピレン；
c）0〜65重量%、特に20〜40重量%の、＞85℃の軟化点および＞1000 g/10分のメルトフローインデックス（MFI）（230℃，2.16 kg）を有する少なくとも1種類のメタロセン触媒型ポリオレフィン、特にポリプロピレン；
d）0〜40重量%の、＞115℃の軟化点および＜300 g/10分のメルトフローインデックス（MFI）（230℃，2.16 kg）を有する少なくとも1種類のメタロセン触媒型ポリオレフィン、特にポリプロピレン；
e）0〜60重量%の、b）〜d）と異なるMn＜140,000 g/molの分子量を有する少なくとも1種類のポリオレフィン、特にメタロセン触媒型ポリオレフィン；ならびに
f）0〜20重量%の、酸化防止剤、安定剤、可塑剤および/または他のポリマーから選択される添加剤および補助物質、
を含むことを特徴とするポリマー組成物であって、
好ましくは20℃〜60℃の温度で非粘着性である、
ポリマー組成物。
〔２〕  前記フィッシャー-トロプシュワックスが合成パラフィンであることを特徴とする、〔１〕に記載のポリマー組成物。
〔３〕  前記可塑剤が、炭化水素油、特にパラフィン油、ナフテン系油および/または鉱油ならびにポリ（イソ）ブチレンから選択されることを特徴とする、〔１〕または〔２〕に記載のポリマー組成物。
〔４〕  融点が≦130℃であることを特徴とする、〔１〕〜〔３〕のいずれか1項に記載のポリマー組成物。
〔５〕  総重量に対して：
a）10〜20重量%、特に13〜17重量%の、＞95℃の融点を有する少なくとも1種類のフィッシャー-トロプシュワックス；
b）40〜65重量%、特に55〜65重量%の、＞95℃の軟化点および≦1000かつ≧300 g/10分のメルトフローインデックス（MFI）（230℃，2.16 kg）を有する少なくとも1種類のメタロセン触媒型ポリオレフィン、特にポリプロピレン；
c）20〜40重量%、特に22〜27重量%の、＞85℃の軟化点および＞1000 g/10分のメルトフローインデックス（MFI）（230℃，2.16 kg）を有する少なくとも1種類のメタロセン触媒型ポリオレフィン、特にポリプロピレン；ならびに
d）0〜2重量%、特に0.5重量%の酸化防止剤
を含むことを特徴とする、〔１〕〜〔５〕のいずれか1項に記載のポリマー組成物。
〔６〕  （1）65〜140℃の軟化点を有し、少なくとも1種類のポリオレフィンと少なくとも1種類の粘着付与樹脂を含有するホットメルト接着剤で作製されたコア；および
（2）前記コアを本質的に完全に被覆し、好ましくは20℃〜60℃の温度で非粘着性である、〔１〕〜〔５〕のいずれか1項に記載のポリマー組成物で作製されたフィルム
を含んでなる、ペレットの形態のホットメルト接着剤。
〔７〕  前記ペレットが
（1）各々、15 g未満の重量を有する；および/または
（2）いずれかの寸法が25 mm未満の直径を有する；および/または
（3）円筒状、球状もしくはピロー様の形状を有する；および/または
（4）前記コアと前記ポリマー組成物で作製された前記フィルムとの共押出しによって作製される
ことを特徴とする、〔６〕に記載のホットメルト接着剤。
〔８〕  a）前記ポリマー組成物で作製された前記フィルムが2〜200μm、好ましくは2〜20μmの厚さを有する；および/または
b）前記ホットメルト接着剤が前記シェル材料を、前記ホットメルト接着剤の総重量に対して12重量%未満、好ましくは1〜10重量%、より好ましくは3〜8重量%の量で含むことを特徴とする、〔６〕または〔７〕に記載のホットメルト接着剤。
〔９〕  前記少なくとも1種類の粘着付与樹脂が、全体もしくは一部が水素化された炭化水素樹脂および/またはコロホニー樹脂もしくはトール樹脂ベースの少なくとも1種類の天然樹脂あるいはそのペンタエリスリトールもしくはグリセロールとのエステルを含む樹脂または樹脂混合物であることを特徴とする、〔６〕〜〔８〕のいずれか1項に記載のホットメルト接着剤。
〔１０〕  a）前記ペレットが20〜60℃の範囲の温度で非粘着性である；および/または
b）前記ペレットが溶融状態で均一な混合物を形成する
ことを特徴とする、〔６〕〜〔９〕のいずれか1項に記載のホットメルト接着剤。
〔１１〕  〔６〕〜〔１０〕のいずれか1項に記載のペレットの形態のホットメルト接着剤の、コンタクト型接着剤としての使用。
〔１２〕  〔６〕〜〔１０〕のいずれか1項に記載の1個以上のホットメルト接着剤ペレットを、搬送デバイス、特に真空搬送デバイスによって溶融デバイスに供給することを含む、溶融デバイスにホットメルト接着剤を送り込むための方法。